(57)【要約】【課題】大型化を図りながらも、割れおよび変形の発生頻度の低減を図りうるセラミックス焼結体およびその製造方法を提供する。【解決手段】底部が吸水材からなる隔壁４０により画定される一方、側部が非吸水材からなる側部２０により画定されている成形型にスラリーを入れた上で、隔壁４０を通じてスラリーにおける水分を成形型から吸引することによりセラミックス粉末粒子を底部から堆積させる。この際、スラリーが上方から加圧される。こうして得られた堆積物を乾燥させることによりセラミックス成形体が作成され、このセラミックス成形体が焼成されることによりセラミックス焼結体が作成される。【選択図】図３
2014065189.tif 000002
【特許請求の範囲】
【請求項１】
セラミックス粉末粒子を含むスラリーを調整する調整工程と、
底部が吸水材により画定される一方、側部が非吸水材により画定されている成形型に前記スラリーを入れた上で、前記底部を通じて前記スラリーにおける水分を前記成形型から吸引することにより前記セラミックス粉末粒子を前記底部から堆積させ、当該堆積物を乾燥させることによりセラミックス成形体を作成する成形工程と、
前記セラミックス成形体を必要に応じて加工した上で焼成することによりセラミックス焼結体を作成する焼成工程と、を含み、
前記成形工程において、前記スラリーを上方から加圧しながら前記底部の全体を通じて前記スラリーの含有水分を前記成形型から吸引することを特徴とするセラミックス焼結体の製造方法。
【請求項２】
請求項１記載の方法において、
前記成形工程において、前記堆積物が厚くなるほど前記スラリーに対する加圧力を連続的又は段階的に増大させながら、前記底部を通じて前記スラリーにおける水分を前記成形型から吸引することを特徴とする方法。
【請求項３】
請求項２記載の方法において、
前記成形工程において、前記堆積物の厚さが所定厚さに達する前は前記スラリーを加圧せずに前記底部を通じて前記スラリーにおける水分を前記成形型から吸引し、前記堆積物の厚さが前記所定厚さに達した後で前記スラリーを加圧しながら前記底部を通じて前記スラリーにおける水分を前記成形型から吸引することを特徴とする方法。
【請求項４】
請求項１〜３のうちいずれか１つに記載の方法において、
前記調整工程において、積算値が４０〜６０％の範囲における頻度の合計が１５％以上である単一峰の粒度分布を有するセラミックス粉末粒子を含むように前記スラリーを調整することを特徴とする方法。
【請求項５】
請求項１〜４のうちいずれか１つに記載の方法において、
前記調整工程において、バインダー添加量を１〜７％の範囲で調整することにより前記スラリーを調整することを特徴とする方法。
【請求項６】
請求項１〜５のうちいずれか１つに記載の方法にしたがって製造され、相対密度が９０％以上であることを特徴とするセラミックス焼結体。
【発明の詳細な説明】
【技術分野】
【０００１】
本発明は、セラミックス焼結体およびその製造方法に関する。
【背景技術】
【０００２】
半導体製品および液晶製品の製造装置に用いられる部材は、高精度化および大型化が進んでおり、当該部材としてのセラミックス部材には大型一体構造であることが望まれる。そこで、たとえば、押出し成形法によって長尺中空構造体の大型セラミックスを製造する手法が提案されている（特許文献１参照）。また、最終構造体が分割されることにより構成されるユニットを、両者間にスラリーを介在させて接着かつ結合させることにより大型セラミックスを形成する手法が提案されている（特許文献２参照）。さらに、セラミックス粉末粒子の粒度が調整されたスラリーを用いて、大型セラミックス成形体を形成する手法が提案されている（特許文献３参照）。
【先行技術文献】
【特許文献】
【０００３】
【特許文献１】特開２００８−１５５４８８号公報
【特許文献２】特開２００７−１３１４８３号公報
【特許文献３】特開２００２−２７４９３４号公報
【発明の概要】
【発明が解決しようとする課題】
【０００４】
しかし、特許文献１記載の先行技術１によれば、押出し成形により排出された成形体は特定方向に配向するため、焼成後の変形および割れが発生する可能性が高い。また、特許文献２記載の先行技術２によれば、複数のユニットと、当該複数のユニットの間に介在させたスラリーとの生密度が異なるため、焼成後の収縮ズレによる空隙または割れが生じる可能性が高い。さらに、見かけ上一体化されているものの、セラミックスの均一な剛性および強度が担保されておらず、空隙箇所を基点に破壊が生じ易い。
【０００５】
特許文献３記載の先行技術３によれば、粒度が調整されているものの、成形方法が加圧鋳込み成形であるため、成形中に成形体の表層部の固化乾燥に伴い、成形体の中央部の水分が排出されにくくなり残留する。この残留水分の影響のため、成形後の成形体の表層部および中央部において生密度差が生じ、クラックおよび変形が生じてしまう。長期間を要する大型セラミックスは、成形体の生密度差がより顕著となるため製造が困難である。
【０００６】
そこで、本発明は、大型化を図りながらも、割れおよび変形の発生頻度の低減を図りうるセラミックス焼結体およびその製造方法を提供することを課題とする。
【課題を解決するための手段】
【０００７】
本発明のセラミックス焼結体の製造方法は、セラミックス粉末粒子を含むスラリーを調整する調整工程と、底部が吸水材により画定される一方、側部が非吸水材により画定されている成形型に前記スラリーを入れた上で、前記底部を通じて前記スラリーにおける水分を前記成形型から吸引することにより前記セラミックス粉末粒子を前記底部から堆積させ、当該堆積物を乾燥させることにより構成されるセラミックス成形体を作成する成形工程と、前記セラミックス成形体を必要に応じて加工した上で焼成することによりセラミックス焼結体を作成する焼成工程と、を含み、前記成形工程において、前記スラリーを上方から加圧しながら前記底部の全体を通じて前記スラリーの含有水分を前記成形型から吸引することを特徴とする。
【０００８】
本発明の方法によれば、成形型底部の全体を通じてスラリーに対して下方に作用する吸引力により、スラリーの含有水分が底部の全体を通じて成形型から排出される。この際、スラリーが上方から加圧されることにより、セラミックス粉末粒子が底部から徐々に堆積または着肉していく。吸引力が成形型底部の全体を通じて下方または重力作用方向に水平方向に均等に作用し、かつ、加圧力がスラリーに対して全体的に均等に作用するので、セラミックス成形体の水平方向における生密度差の均等化が図られる。
【０００９】
また、スラリーの加圧により、先の堆積部分より上方にある後の堆積部分及びさらに上方にあるスラリーの含有水分の下方への流れが促進される。これにより、堆積物の下部および上部のそれぞれにおける残留水分量の差が著しく低減されるので、セラミックス成形体の上下方向または厚み方向における生密度差の均等化が図られる。さらに、水分排出に要する時間の短縮が図られるので、セラミックス粉末粒子の粒径に依存した選択的な沈降の影響が軽減される。
【００１０】
よって、セラミックス成形体が焼成される際に当該成形体の生密度の不均一に由来する割れおよび変形の発生頻度を著しく低減させながら、厚さが１０００［ｍｍ］を超える等、比較的大型のセラミックス焼結体が製造されうる。
【００１１】
前記成形工程において、前記堆積物が厚くなるほど前記スラリーに対する加圧力を連続的又は段階的に増大させながら、前記底部を通じて前記スラリーにおける水分を前記成形型から吸引することが好ましい。
【００１２】
前記成形工程において、前記堆積物の厚さが所定厚さに達する前は前記スラリーを加圧せずに前記底部を通じて前記スラリーにおける水分を前記成形型から吸引し、前記堆積物の厚さが前記所定厚さに達した後で前記スラリーを加圧しながら前記底部を通じて前記スラリーにおける水分を前記成形型から吸引することが好ましい。
【００１３】
当該方法によれば、堆積物が厚くなるほど本来的に大きくなる、当該堆積物の上部における残留水分の下方への流れ抵抗が成形型からの水分排出に及ぼす影響が、当該流れを促進する加圧力の制御により軽減または解消される。このため、堆積物におけるセラミックス粉末粒子または粉末粒子の充填状態のさらなる均等化が図られる。その結果、セラミックス成形体が焼成される際に当該成形体の生密度の不均一に由来する割れおよび変形の発生頻度を著しく低減させながら、大型のセラミックス焼結体が製造されうる。
【００１４】
前記調整工程において、積算値が４０〜６０％の範囲における頻度の合計が１５％以上である単一峰の粒度分布を有するセラミックス粉末粒子を含むように前記スラリーを調整することが好ましい。
【００１５】
当該方法によれば、吸引力および加圧力が制御されることに加え、スラリーに含有されるセラミックス粉末粒子の粒度分布が調整されることにより、成形体の充填状態のさらなる均質化が図られる。特に、主原料となるセラミックス粉末粒子の焼結助剤成分等の副原料がスラリーに含まれている場合、当該副原料としてのセラミックス粉末粒子を下方に偏在させることなく均等に分布した状態の堆積物が得られる。よって、セラミックス成形体の焼成に際して主原料としてのセラミックス粉末粒子の粒成長等の焼成条件の均等化が図られ、粒成長の状況等が均質な焼結体が製造されうる。
【００１６】
前記調整工程において、バインダー添加量を１〜７％の範囲で調整することにより前記スラリーを調整することが好ましい。スラリー粘度に影響するバインダーの量が１〜７％の範囲に調整されることにより、適当な流動性が得られ、大型セラミックス成形体を短時間で成形することが可能となる。また、バインダーは余剰水と共に、系外に排出されるが、１〜７％の範囲であれば成形体強度は損なわれない。バインダー量が多いとスラリーの流動性を損ない成形が遅延化し、生密度差が生じ、更に成形体の脱脂割れに繋がる。
【００１７】
本発明のセラミックス焼結体は、本発明の前記方法にしたがって製造され、相対密度が９０％以上であることを特徴とする。
【００１８】
本発明のセラミックス焼結体は、前記のようにセラミックス成形体の生密度の均等化が図られているので、大型でありながらも割れ等が皆無またはほとんど皆無で、緻密質である。
【図面の簡単な説明】
【００１９】
【図１】本発明のセラミックス焼結体の製造に際して用いられる成形型の構成説明図。
【図２】本発明のセラミックス焼結体の製造に際して用いられる成形型の構成説明図。
【図３】本発明のセラミックス焼結体の製造方法の手順説明図。
【図４】成形体作成過程でのスラリーに対する加圧力の制御態様に関する説明図。
【発明を実施するための形態】
【００２０】
（製造方法）
本発明のセラミックス焼結体は、次のような手順にしたがって製造される。
【００２１】
（原料調整工程）
原料であるセラミックス粉末粒子と、ポリカルボン酸アンモニウム塩などの分散剤と、イオン交換水とがボールミル等を用いた公知の方法にしたがって混合される。平均粒子径（たとえば０．５［μｍ］）の近傍（積算値４０〜６０％の範囲を意味する。以下同じ。）における頻度の合計が１５％以上である単一峰の粒度分布を有するセラミックス粉末粒子が含まれ、エマルションバインダー等のバインダーが１〜７％の範囲で添加されたスラリーが調整された。
【００２２】
（成形工程）
本実施形態では、成形体の作成のために図１および図２に示されている構成の成形型が用いられた。成形型は、周縁部に囲繞された部分が下方に窪んでいる略円皿状の下部１０と、略円筒状の側部２０と、略円盤状の上部３０と、略円盤状の隔壁４０とを備えている。下部１０、側部２０および上部３０のそれぞれはＳＵＳ、アルミニウムまたはアクリル樹脂等の非吸水材により形成されている。隔壁４０は石膏、メンブレンフィルターまたは化学繊維系フィルター等の吸水材により形成されている。
【００２３】
側部２０の横断面形状は円形のほか、多角形（三角形、矩形、台形、平行四辺形など）、楕円形等、作成対象であるセラミックス成形体の形状に合わせて適当に変更されてもよい。これに合わせて下部１０および上部３０の形状も変更されてもよい。成形体の焼成過程において消失するパラフィン等の消失部材により形成された円柱状等の所定形状の中子が、適当なタイミングで成形型の内部空間に配置されることで、中空形状のセラミックス焼結体が製造されうる。
【００２４】
下部１０の窪み部分の中央部には吸引用経路１２が開設されている。吸引用経路１２は真空ポンプ等の吸引装置（図示略）に接続される。下部１０の窪み部分から間隙を置いてステンレス等からなるパンチングメタルまたは網等、多数の孔または目が均等に分散配置されている多孔部材１１が配置される。多孔部材１１の上に隔壁４０が配置または載置される。これにより、成形型の内部空間の底部が吸水材により画定される。下部１０および側部２０が、下部１０の周縁上部に形成されている下部フランジ１４と、側部２０の周縁上部に形成されている側部フランジ２４とにおいて、Ｏ−リング等の環状シール部材を介して取り外し可能に接合される。
【００２５】
上部３０の中央部には加圧用経路３２が開設され、加圧用経路３２とは異なる箇所にリーク用経路３３が開設されている。加圧用経路３２は圧縮ガス供給装置等の加圧装置（図示略）に接続される。リーク用経路３３はリークバルブ（図示略）に接続される。上部３０および側部２０が、上部３０の周縁部と、側部２０の上端部とにおいて、Ｏ−リング等の環状シール部材を介して取り外し可能に接合される。
【００２６】
吸引装置、加圧装置およびリークバルブのそれぞれの動作は、例えば、コンピュータ（ＣＰＵ、ＲＡＭ等のメモリ及びＩ／Ｏ回路等を備えている。）により構成されている制御装置によって制御される。制御装置は、その構成要素であるＣＰＵがメモリから必要なデータおよびプログラムを読み取り、当該プログラムにしたがって指定の制御用演算処理を実行するように構成されている。吸引装置、加圧装置およびリークバルブのそれぞれの動作は、マニュアル操作に応じて制御されてもよい。
【００２７】
前記構成の成形型において、上部３０が側部２０から取り外されている状態で、隔壁４０および側部２０により画定される成形型の内部空間にスラリーが注入される。その後、上部３０が側部２０に取り付けられ、当該内部空間が密閉封止される（図３（ａ）参照）。この際、吸引装置および加圧装置はともに停止状態に制御され、リークバルブは閉状態に制御されている。
【００２８】
続いて、吸引装置が動作状態に制御され、かつ、リークバルブが開状態に制御される。これにより、成形型においてスラリーより上の内部空間が大気圧の外部空間に連通した状態で、隔壁４０（吸水材）、多孔部材１１および吸引用経路１２を通じてスラリーに含まれる水分が成形型から排出される。また、スラリーに含まれるセラミックス粉末粒子が隔壁４０の上に水平方向について均等に堆積していく（図３（ｂ）参照）。
【００２９】
堆積物が所定厚さに達したか否か（吸引開始からの経過時間が所定時間に達したか否か）が判定され、当該判定結果が肯定的である場合、加圧装置が動作状態に制御され、かつ、リークバルブが閉状態に制御される。これにより、成形型においてスラリーが上方から加圧された状態で、隔壁４０（吸水材）、多孔部材１１および吸引用経路１２を通じてスラリーに含まれる水分が成形型から排出される。そして、スラリーに含まれるセラミックス粉末粒子が隔壁４０の上に水平方向について均等にさらに堆積してその厚みを増していく（図３（ｃ）参照）。
【００３０】
堆積物が厚くなるほど（吸引開始からの経過時間が長くなるほど）、連続的又は断続的に加圧力が増大するように加圧装置の動作が制御される。付加的又は代替的に、堆積物が厚くなるほど、連続的又は断続的に吸引力が増大するように吸引装置の動作が制御されてもよい。
【００３１】
他の実施形態として、成形工程前期においても吸引装置に加えて加圧装置が動作状態に制御されてもよい。この際、堆積物が厚くなるほど加圧力が増大するように加圧装置の動作が制御されてもよい。付加的又は代替的に、堆積物が厚くなるほど、連続的又は断続的に吸引力が増大するように吸引装置の動作が制御されてもよい。
【００３２】
堆積物の厚さ変化速度が測定され、当該速度が所定の変化態様を示すように、吸引力および加圧力のうち一方又は両方が調節されるように、吸引装置及び加圧装置のうち一方又は両方の動作が制御されてもよい。
【００３３】
堆積物が所望の厚さに達したか否かが判定され、当該判定結果が肯定的である場合、吸引装置および加圧装置が動作停止状態に制御され、かつ、リークバルブが開状態に制御される。そして、余分のスラリーが廃棄された後、成形体の乾燥収縮が確認された段階で側部２０が下部１０から取り外され、隔壁４０の上の堆積物がさらに乾燥されることにより略円筒状のセラミックス成形体が得られる。
【００３４】
（焼成工程）
成形体が必要に応じて加工された上で、適当な雰囲気および焼成温度範囲において焼成されることにより、略円柱状のセラミックス焼結体が得られる。
【００３５】
（実施例）
（実施例１）
平均粒子径が０．８［μｍ］の９９．５％純度のＡｌ２Ｏ３粉末粒子と、ポリカルボン酸アンモニウム塩などの分散剤と、イオン交換水とがボールミル等を用いた公知の方法にしたがって混合された。平均粒子径が０．５［μｍ］であり、かつ、その近傍における頻度の合計が１５％である単一峰の粒度分布を有するＡｌ２Ｏ３粉末粒子が含まれ、エマルションバインダーが４％添加されたスラリーが調整された。
【００３６】
続いて、スラリーが真空攪拌脱泡された上で、内寸φ５００［ｍｍ］×ｈ２０００［ｍｍ］の成形型に注ぎ込んだ。成形工程初期において吸引力が−０．１［ＭＰａ］に制御された。堆積物が所定厚さ３０［ｍｍ］に達した後の成形工程後期においては、加圧力が０．１［ＭＰａ］から１．５［ＭＰａ］まで段階的に増大するように制御された。具体的には、図４に一点鎖線で示されているように、堆積物の厚さｔに基づき、Ｐ＋＝０．１（ｔ＝３０〜２００）、Ｐ＋＝０．００２３３ｔ−０．３６７（ｔ＝２００〜８００）、Ｐ＋＝１．５（ｔ＝８００〜１０００）にしたがって、加圧力Ｐ＋が変化するように加圧装置の動作が制御された。
【００３７】
堆積物が所望の厚さ１０００［ｍｍ］に達した後、余剰のスラリーが廃棄された。また、成形体の乾燥収縮がみられた時点で、非吸水材からなる側面を抜き取ることで、底面の吸水材上に成形体が載った状態となり成形体が均等に乾燥固化されうる。成形体がφ４５０［ｍｍ］×ｔ９５０［ｍｍ］に加工された上で酸化雰囲気において１５００〜１８００［℃］の温度範囲で焼成されることにより実施例１のセラミックス焼結体（アルミナ質焼結体）が得られた。
【００３８】
（実施例２）
図４に二点鎖線で示されているように、堆積物の厚さｔに基づき、Ｐ＋＝０．００１４４ｔ＋０．０５６（ｔ＝３０〜１０００）にしたがって、加圧力Ｐ＋が変化するように加圧装置の動作が制御された。
加圧力Ｐ+が変化するように加圧装置の動作が制御されたほかは、実施例１と同一条件下で実施例２のセラミックス焼結体が製造された。
【００３９】
（実施例３）
図４に細線で示されているように、堆積物の厚さｔに基づき、加圧力Ｐ＋が０．１［ＭＰａ］ずつ段階的に増加するように加圧装置の動作が制御されたほかは、実施例１と同一条件下で実施例３のセラミックス焼結体が製造された。
【００４０】
（実施例４）
図４に破線で示されているように、堆積物の厚さｔに基づき、Ｐ＋＝０．００１２ｔ（ｔ＝０〜１０００）にしたがって、加圧力Ｐ+が変化するように加圧装置の動作が制御されたほかは、実施例１と同一条件下で実施例４のセラミックス焼結体が製造された。
【００４１】
（実施例５）
図４に太い一点鎖線で示されているように、堆積物の厚さｔに基づき、Ｐ＋＝０（ｔ＝０〜１５０）、Ｐ＋＝０．０００７１４ｔ−０．１０７（ｔ＝１５０〜８５０）、Ｐ＋＝０．５（ｔ＝８５０〜１０００）にしたがって、加圧力Ｐ+が変化するように加圧装置の動作が制御されたほかは、実施例１と同一条件下で実施例５のセラミックス焼結体が製造された。
【００４２】
（実施例６）
図４に太線で示されているように、堆積物の厚さｔに応じて、０．３［ＭＰａ］ずつ加圧力Ｐ＋が段階的に増加するように加圧装置の動作が制御されたほかは、実施例１と同一条件下で実施例６のセラミックス焼結体が製造された。
【００４３】
（実施例７）
図４に太い二点鎖線で示されているように、堆積物の厚さｔによらずに加圧力Ｐ＋が０．７［ＭＰａ］に維持されるように加圧装置の動作が制御されたほかは、実施例１と同一条件下で実施例７のセラミックス焼結体が製造された。
【００４４】
（実施例８）
平均粒子径が０．４［μｍ］であり、かつ、その近傍における頻度の合計が１５％以上である１５％である単一峰の粒度分布を有するＳｉ３Ｎ４粉末粒子が含まれるようにスラリーが調整されたほかは、実施例１と同一条件下で実施例８のセラミックス焼結体が製造された。
【００４５】
（実施例９）
平均粒子径が０．６［μｍ］であり、かつ、その近傍における頻度の合計が１５％以上である２０％である単一峰の粒度分布を有するＳｉＣ粉末粒子が含まれるようにスラリーが調整されたほかは、実施例１と同一条件下で実施例９のセラミックス焼結体が製造された。
【００４６】
（実施例１０）
平均粒子径が０．５［μｍ］であり、かつ、その近傍における頻度の合計が１５％以上である２５％である単一峰の粒度分布を有するＺｒＯ２粉末粒子が含まれるようにスラリーが調整されたほかは、実施例１と同一条件下で実施例１０のセラミックス焼結体が製造された。
【００４７】
（実施例１１）
バインダー添加量が１〜７％の範囲に含まれる１％になるようにスラリーが調整されたほかは、実施例１と同一条件下で実施例１１のセラミックス焼結体が製造された。
【００４８】
（実施例１２）
バインダー添加量が１〜７％の範囲に含まれる３％になるようにスラリーが調整されたほかは、実施例１と同一条件下で実施例１２のセラミックス焼結体が製造された。
【００４９】
（実施例１３）
バインダー添加量が１〜７％の範囲に含まれる７％になるようにスラリーが調整されたほかは、実施例１と同一条件下で実施例１３のセラミックス焼結体が製造された。
【００５０】
（評価方法）
各実施例の焼結体の割れの有無が染色浸透探傷剤を用いて観察された。成形体の相対密度がノギス、精密天秤を用いて測定された。焼結体の相対密度がアルキメデス法にしたがって測定された。成形体および焼結体の上下方向の複数個所から小片が試験片として切り出され、各試験片の相対密度が測定されることにより、当該焼結体の厚さ方向についての相対密度分布の分散が測定された。成形体の相対密度については、実際に焼成する大型品と同形状の成形体を作成し切り出した。
【００５１】
表１には、各実施例の原料スラリーの特性と焼結体の特性の評価結果とが示されている。
【００５２】
【表１】
2014065189.tif 000003
【００５３】
表１から、各実施例の焼結体は割れが皆無であること、成形体の相対密度分布の分散が±５．０％以下であること、相対密度が９０％以上であること、および焼結体の相対密度分布の分散が±４．０％以下であることがわかる。
【００５４】
（比較例）
（比較例１）
加圧装置が動作停止状態に維持され、かつ、リークバルブが開状態に維持されたまま、成形工程が実施された。これ以外は、実施例１と同様の条件下で比較例１のセラミックス焼結体が製造された。
【００５５】
（比較例２）
平均粒子径が２．５［μｍ］であり、かつ、その近傍における頻度の合計が２０％であるような単一峰の粒度分布を有するＡｌ２Ｏ３粉末粒子が含まれるようにスラリーが調整されたほかは、実施例１と同一条件下で比較例２のセラミックス焼結体が製造された。
【００５６】
（比較例３）
平均粒子径０．５［μｍ］であり、かつ、その近傍における頻度の合計が１５％未満の１３％であるような単一峰の粒度分布を有するＡｌ２Ｏ３粉末粒子が含まれるようにスラリーが調整されたほかは、実施例１と同一条件下で比較例３のセラミックス焼結体が製造された。
【００５７】
（比較例４）
バインダー添加量が７％を超える１２％となるようにスラリーが調整されたほかは、実施例１と同一条件下で比較例４のセラミックス焼結体が製造された。
【００５８】
（比較例５）
平均粒子径０．５［μｍ］の近傍における頻度の合計が２５％であるような単一峰の粒度分布を有するＡｌ２Ｏ３粉末粒子が含まれ、かつ、バインダー添加量が１％未満の０．３％となるようにスラリーが調整されたほかは、実施例１と同一条件下で比較例５のセラミックス焼結体が製造された。
【００５９】
各比較例のセラミックス焼結体も実施例と同様に評価された。表２には、各比較例の原料スラリーの特性と焼結体の特性の評価結果とが示されている。
【００６０】
【表２】
2014065189.tif 000004
【００６１】
表２から、比較例１および３の焼結体の相対密度が９０％未満であり、成形体の相対密度分布の分散が±５．０％より大きく、焼結体の相対密度分布の分散が±４．０％より大きいことがわかる。また、比較例２、４および５の焼結体は割れが発生した。
【符号の説明】
【００６２】
１０‥下部、１２‥吸引用経路、２０‥側部、３０‥上部、３２‥加圧用経路、４０‥隔壁（吸水材）。
【図１】
2014065189.tif 000005
【図２】
2014065189.tif 000006
【図３】
2014065189.tif 000007
【図４】
2014065189.tif 000008